(57)【要約】  本発明は、海水中においてもセシウムの吸着、更にはストロンチウムの吸着にも有効な結晶性シリコチタネートを含有する吸着材を提供することを目的とし、本発明の吸着材は、結晶子径が６０ｎｍ以上で、且つ格子面（１００面）における回折ピークの半値幅が０．９°以下である一般式；Ａ4Ｔｉ4Ｓｉ3Ｏ16・ｎＨ2Ｏ（式中、ＡはＮａ及びＫから選ばれる１種又は２種のアルカリ金属を示す。式中、ｎは０〜８を示す。）で表される結晶性シリコチタネートを含有することを特徴とするセシウム及び／又はストロンチウムの吸着材である。【特許請求の範囲】
【請求項１】
セシウム及び／又はストロンチウムの吸着材であって、
結晶子径が６０ｎｍ以上で、且つ格子面（１００面）における回折ピークの半値幅が０．９°以下である一般式；Ａ4Ｔｉ4Ｓｉ3Ｏ16・ｎＨ2Ｏ（式中、ＡはＮａ及びＫから選ばれる１種又は２種のアルカリ金属を示す。式中、ｎは０〜８を示す。）で表される結晶性シリコチタネートを含有することを特徴とする吸着材。
【請求項２】
結晶性シリコチタネートは、結晶子径が６０〜２５０ｎｍであることを特徴とする請求項１記載の吸着材。
【請求項３】
結晶性シリコチタネートは、格子面（１００面）における回折ピークの半値幅が０．３〜０．９°であることを特徴とする請求項１又は２の何れか一項に記載の吸着材。
【請求項４】
結晶性シリコチタネートは、カリウム含有量がＫ2Ｏ換算で、Ａ2Ｏに対する重量比（Ｋ2Ｏ／Ａ2Ｏ）で０超４０質量％以下であることを特徴とする請求項１乃至３の何れか一項に記載の吸着材。
【請求項５】
更に、一般式；Ａ'4Ｔｉ9Ｏ20・ｍＨ2Ｏ（式中、Ａ'はＮａ及びＫから選ばれる１種又は２種のアルカリ金属を示す。式中、ｍは０以上の数を表す。）で表される９チタン酸塩を含有することを特徴とする請求項１乃至４の何れか一項に記載の吸着材。
【請求項６】
Ｘ線源としてＣｕ−Ｋα線を用いて該吸着材を測定したときに、９チタン酸塩に由来する２θ＝８〜１０°のメーンピーク（Ａ１）と、結晶性シリコチタネートの２θ＝１０〜１３°のメーンピーク（Ｂ１）の高さ比（Ａ１／Ｂ１）で、５〜４０％であることを特徴とする特徴とする請求項５記載の吸着材。
【請求項７】
ケイ酸源、ナトリウム化合物及び／又はカリウム化合物、四塩化チタン及び水を混合してＴｉとＳｉとのモル比がＴｉ／Ｓｉ＝０．５以上３．０以下である混合ゲルを得、次いで得られた混合ゲルを水熱反応に付して得られることを特徴とする請求項１乃至６の何れか一項に記載の吸着材。
【発明の詳細な説明】
【技術分野】
【０００１】
本発明は、海水中のセシウム又はストロンチウムを選択的にかつ効率的に分離・回収することに好適に用い得る結晶性シリコチタネートを含有する吸着材に関する。
【背景技術】
【０００２】
従来、放射性物質を含む排水の処理技術としては共沈処理が知られている（下記特許文献１参照）。しかし、水溶性である放射性セシウム及び放射性ストロンチウムについては、前記共沈処理は有効ではなく、現在、ゼオライトなどの無機系吸着材による吸着除去が行われている（下記特許文献２参照）。【０００３】
しかしながら、海水中に放射性セシウム及び放射性ストロンチウムが流出した場合においては、海水成分のナトリウム濃度の増加はセシウムと吸着材とのイオン交換反応を抑制する方向に作用する（下記非特許文献１参照）といった問題が知られている。【０００４】
セシウム及び／又はストロンチウムの吸着性についてこれまでに研究されている無機系吸着材の一つとして、結晶性シリコチタネートが挙げられる。結晶性シリコチタネートは、Ｔｉ／Ｓｉ比が１：１のもの、５：１２のもの、２：１のもの等、複数種類の組成のものが知られているが、その他に、Ｔｉ／Ｓｉ比が４：３である結晶性シリコチタネートが存在することが知られている。非特許文献２には、Ｔｉ源としてＴｉ（ＯＥＴ）4というアルコキシドを用い、Ｓｉ源としてコロイダルシリカを用いて水熱処理により製造される製造物３Ｂ及び３Ｃは、そのＸ線回折パターンから、３次元的な８員環構造を有していること、この構造の結晶性シリコチタネートは、理想的にはＭ4Ｔｉ4Ｓｉ3Ｏ16（ＭはＮａ、Ｋ等）で表される組成を有することを報告し、この構造の結晶性シリコチタネートにＧｒａｃｅ  ｔｉｔａｎｉｕｍ  ｓｉｌｉｃａｔｅ（ＧＴＳ−１）と名付けている。また、非特許文献３にはＴｉ／Ｓｉ比が４：３である結晶性シリコチタネートを、Ｔｉ源として四塩化チタンを含有し、Ｓｉ源として高分散ＳｉＯ2粉末を含有する混合溶液に水熱処理を施すことにより製造した旨が記載されている。同文献には、合成した結晶性シリコチタネートが、ストロンチウムイオン交換能を有する旨が記載されている。
【先行技術文献】
【特許文献】
【０００５】
【特許文献１】特開昭６２−２６６４９９号公報
【特許文献２】特開２０１３−５７５９９号公報
【非特許文献】
【０００６】
【非特許文献１】ＪＡＥＡ−Ｒｅｓｅａｒｃｈ ２０１１−０３７
【非特許文献２】ＺＥＯＬＩＴＥＳ，１９９０，Ｖｏｌ  １０，Ｎｏｖｅｍｂｅｒ／Ｄｅｃｅｍｂｅｒ
【非特許文献３】藤原  恵子、“ヒートポンプ吸着材としてのマイクロポーラスクリスタルの改質と評価”、[online]、[2014年３月３日検索]、インターネット＜ＵＲＬ：http://kaken.nii.ac.jp/pdf/2011/seika/C-19/15501/21560846seika.pdf＞
【発明の概要】
【発明が解決しようとする課題】
【０００７】
しかしながら、Ｔｉ/Ｓｉ比が４：３である結晶性シリコチタネートについては上述したようにストロンチウム交換能を有することが報告されているものの、更なるセシウムの吸着性能の向上が望まれており、ストロンチウムの吸着性能も求められている。
したがって本発明の課題は、海水中においてもセシウムの吸着、更にはストロンチウムの吸着にも有効な結晶性シリコチタネートを含有する吸着材を提供することにある。
【課題を解決するための手段】
【０００８】
本発明者は、上記実情に鑑み鋭意研究を重ねた結果、結晶子径及び格子面（１００面）における回折ピークの半値幅が特定範囲にある一般式；Ａ4Ｔｉ4Ｓｉ3Ｏ16・ｎＨ2Ｏ（式中、ＡはＮａ及びＫから選ばれる１種又は２種のアルカリ金属を示す。式中、ｎは０〜８を示す。）で表される結晶性シリコチタネートは、特にセシウムとストロンチウムの吸着能が優れたものになることを見出し、本発明を完成にするに到った。【０００９】
即ち、本発明が提供しようとする吸着材は、セシウム及び／又はストロンチウムの吸着材であって、
結晶子径が６０ｎｍ以上で、且つ格子面（１００面）における回折ピークの半値幅が０．９°以下である一般式；Ａ4Ｔｉ4Ｓｉ3Ｏ16・ｎＨ2Ｏ（式中、ＡはＮａ及びＫから選ばれる１種又は２種のアルカリ金属を示す。式中、ｎは０〜８を示す。）で表される結晶性シリコチタネートを含有することを特徴とするものである。
【発明の効果】
【００１０】
本発明によれば、海水においてもセシウム及びストロンチウムの吸着除去特性に優れた結晶性シリコチタネートを提供することが出来る。
【図面の簡単な説明】
【００１１】
【図１】図１は、実施例１〜３で得られた結晶性シリコチタネートを含む吸着材のＸ線回折チャートである。
【図２】図２は、比較例１で得られた結晶性シリコチタネートを含む吸着材のＸ線回折チャートである。
【図３】図３は、実施例４で得られた結晶性シリコチタネートを含む吸着材のＸ線回折チャートである。
【図４】図４は、実施例５で得られた結晶性シリコチタネートを含む吸着材のＸ線回折チャートである。
【発明を実施するための形態】
【００１２】
以下、本発明を好ましい実施形態に基づき説明する。
本発明に係る吸着材はセシウム及び／又はストロンチウムを吸着する吸着材である。本発明に係る吸着材に含有させる結晶性シリコチタネートは、一般式；Ａ4Ｔｉ4Ｓｉ3Ｏ16・ｎＨ2Ｏ（式中、ＡはＮａ及びＫから選ばれる１種又は２種のアルカリ金属を示す。式中、ｎは０〜８を示す。）で表される。
【００１３】
なお、一般式；Ａ4Ｔｉ4Ｓｉ3Ｏ16・ｎＨ2Ｏ（式中、ＡはＮａ及びＫのアルカリ金属を示す。式中、ｎは０〜８を示す。）で表される結晶性シリコチタネート（以下、単に「結晶性シリコチタネート」と呼ぶことがある）において、更に詳細な組成については定かではないが、式中のＡがＮａ及びＫを含む場合は、一般式；Ｎａ4Ｔｉ4Ｓｉ3Ｏ16・ｎＨ2Ｏ及びＫ4Ｔｉ4Ｓｉ3Ｏ16・ｎＨ2Ｏを含むか、或いは（ＮａxＫ(1-x)）4Ｔｉ4Ｓｉ3Ｏ16・ｎＨ2Ｏ（式中、ｘは０超１未満）であると本発明者らは推測している。
【００１４】
本発明に係る吸着材に含有させる結晶性シリコチタネートは、該結晶性シリコチタネートを線源としてＣｕ−Ｋα線を用いてＸ線回折分析を行い、２θ＝１０°以上１３°以下の回折ピーク（メーンピーク（Ｂ１））の半値幅からシェラーの式より求められる結晶子径が６０ｎｍ以上、好ましくは６０〜２５０ｎｍ、特に好ましくは８０〜２３０ｎｍであることが一つの特徴である。
【００１５】
本発明に係る吸着材は、前記特徴を有することに加えて、該結晶性シリコチタネートを線源としてＣｕ−Ｋα線を用いてＸ線回折測定したときに、結晶性シリコチタネートの２θ＝１０°以上１３°以下の格子面（１００面）の回折ピーク（メーンピーク（Ｂ１））の半値幅が０．９°以下、好ましくは０．３〜０．９°、特に好ましくは０．３〜０．８°であることも一つの特徴である。
【００１６】
非特許文献３においては、チタン源として四塩化チタンを用い、ケイ酸源及び四塩化チタンは、Ｔｉ／Ｓｉが０．３２となる量で混合溶液に添加して得られる結晶子径が８〜１３ｎｍである結晶性シリコチタネートが開示されている。
本発明者らは、セシウム及び／又はストロンチウムの吸着能には、吸着材に含有させる結晶性シリコチタネートの２θ＝１０°以上１３°以下の回折ピーク（メーンピーク（Ｂ１））から求められる結晶子径と半値幅とが関係し、結晶子径を非特許文献に比べて大きい特定の範囲で、且つ半値幅を上記範囲とすることで非特許文献３に比べて、セシウムの吸着能が向上し、また、ストロンチウムの吸着能も高い吸着材になることを見出した。
【００１７】
また、本発明に係る吸着材において、含有させる結晶性シリコチタネートは、カリウムの含有量がＫ2Ｏ換算で、Ａ2Ｏにする重量比（Ｋ2Ｏ／Ａ2Ｏ）で０超４０質量％以下、好ましくは５質量％以上４０質量％以下であることが、セシウム及び／又はストロンチウムの吸着能をよりいっそう向上させる観点から好ましい。
【００１８】
本発明に係る吸着材は、前記結晶性シリコチタネートは単独で用いてもよいが、一般式；Ａ'4Ｔｉ9Ｏ20・ｍＨ2Ｏ（式中、Ａ'はＮａ及びＫから選ばれる１種又は２種のアルカリ金属を示す。式中、ｍは０以上の数を表す。）で表される９チタン酸塩と併用して用いると、更にストロンチウムの吸着性能を向上させることが出来る。
【００１９】
なお、Ａ'4Ｔｉ9Ｏ20・ｍＨ2Ｏ（式中、Ａ'はＮａ及びＫから選ばれる１種又は２種のアルカリ金属を示す。式中、ｍは０以上の数を表す。）で表される９チタン酸塩（以下、単に「９チタン酸塩」と呼ぶことがある）において、更に詳細な組成については定かではないが、式中のＡがＮａ及びＫを含む場合は、一般式；Ｎａ4Ｔｉ9Ｏ20・ｍＨ2Ｏ及びＫ4Ｔｉ9Ｏ20・ｍＨ2Ｏを含むか、或いは（ＮａxＫ(1-x)）4Ｔｉ9Ｏ20・ｍＨ2Ｏ（式中、ｘは０超１未満）であると本発明者らは推測している。
【００２０】
本発明に係る吸着材において、前記９チタン酸塩の含有量は、Ｘ線源としてＣｕ−Ｋα線を用いて該吸着材を測定したときに、９チタン酸塩に由来する２θ＝８〜１０°のメーンピーク（Ａ１）と、結晶性シリコチタネートの２θ＝１０〜１３°のメーンピーク（Ｂ１）の高さ比（Ａ１／Ｂ１）で、５〜４０％、好ましくは５〜３０％の範囲であることが、高いセシウム吸着能を保持しつつ、ストロンチウムの吸着性能を向上させることができる観点から好ましい。
【００２１】
また、本発明の吸着材は、組成分析によって得られる前記結晶性シリコチタネートに対する前記９チタン酸塩のモル比（前者：後者）が、１：０．２５〜０．４５であることが好ましく、１：０．３０〜０．４０であることがより好ましく、１：０．３５〜０．３８であることが更に好ましい。
【００２２】
＜結晶性シリコチタネート：９チタン酸塩のモル比の求め方＞
（ａ）吸着材を、適当な容器（アルミリング等）に入れ、ダイスで挟みこんでからプレス機で１０ＭＰａの圧力をかけてペレット化することにより測定用試料を得る。この試料を蛍光Ｘ線装置（装置名：ＺＳＸ１００ｅ、管球：Ｒｈ（４ｋＷ）、雰囲気：真空、分析窓：Ｂｅ（３０μｍ）、測定モード：ＳＱＸ分析（ＥＺスキャン）、測定径：３０ｍｍφ、（株）リガク製）で全元素測定する。吸着材中のＳｉＯ2及びＴｉＯ2の含有量（質量％）を、半定量分析法であるＳＱＸ法で計算することで算出する。
（ｂ）求めたＳｉＯ2及びＴｉＯ2の含有量（質量％）をそれぞれの分子量で割り、吸着材１００ｇ中のＳｉＯ2及びＴｉＯ2のモル数を得る。
（ｃ）前記で求めた吸着材中のＳｉＯ2のモル数の３分の１を吸着材中の前記結晶性シリコチタネート（Ｎａ4Ｔｉ4Ｓｉ3Ｏ16・ｎＨ2Ｏ、（ＮａxＫ(1-x)）4Ｔｉ4Ｓｉ3Ｏ16・ｎＨ2Ｏ及びＫ4Ｔｉ4Ｓｉ3Ｏ16・ｎＨ2Ｏから選ばれる少なくとも１種）のモル数と仮定する。また、前記結晶性シリコチタネート１モル中のＴｉ原子のモル数が４であることから、下記式（１）により吸着材中の前記チタン酸塩のモル数を求める。
【数１】
2016056530.tif 000002
（ｄ）得られた結晶性シリコチタネートのモル数及びチタン酸塩のモル数から上記の比を得る。
【００２３】
本発明の吸着材は、例えば、
ケイ酸源と、ナトリウム化合物及び／又はカリウム化合物と、四塩化チタンと、水とを混合して、混合ゲルを得る第一工程と、第一工程により得られた混合ゲルを水熱反応させる第二工程とを有し、第一工程において、混合ゲルに含まれるＴｉとＳｉとのモル比がＴｉ／Ｓｉ＝０．５以上３．０以下となるように、ケイ酸源及び四塩化チタンとを添加することにより製造することが出来る。
【００２４】
前記の吸着材の製造方法によれば、結晶性シリコチタネートのみを含有する吸着材及び結晶性シリコチタネートと９チタン酸塩の両方を含有する吸着材を製造することができる。
【００２５】
以下、本発明の吸着材の製造方法について説明する。
第一工程に係るケイ酸源としては、例えば、ケイ酸ソーダが挙げられる。また、ケイ酸アルカリ（すなわちケイ酸のアルカリ金属塩）をカチオン交換することにより得られる活性ケイ酸も挙げられる。
【００２６】
活性ケイ酸は、ケイ酸アルカリ水溶液を例えばカチオン交換樹脂に接触させてカチオン交換して得られるものである。ケイ酸アルカリ水溶液の原料としては、通常水ガラス（水ガラス１号〜４号等）と呼ばれるケイ酸ナトリウム水溶液が好適に用いられる。このものは比較的安価であり、容易に手に入れることができる。また、Ｎａイオンを嫌う半導体用途では、ケイ酸カリウム水溶液が原料としてふさわしい。固体状のメタケイ酸アルカリを水に溶かしてケイ酸アルカリ水溶液を調製する方法もある。メタケイ酸アルカリは晶析工程を経て製造されるので、不純物の少ないものがある。ケイ酸アルカリ水溶液は、必要に応じて水で希釈して使用する。
【００２７】
活性ケイ酸を調製するときに使用するカチオン交換樹脂は、公知のものを適宜選択して使用することができ、特に制限されない。ケイ酸アルカリ水溶液とカチオン交換樹脂との接触工程では、例えばケイ酸アルカリ水溶液をシリカが濃度３質量％以上１０質量％以下となるように水に希釈し、次いで、希釈したケイ酸アルカリ水溶液をＨ型強酸性又は弱酸性カチオン交換樹脂に接触させて脱アルカリする。更に必要に応じてＯＨ型強塩基性アニオン交換樹脂に接触させて脱アニオンすることができる。この工程によって、活性ケイ酸水溶液が調製される。ケイ酸アルカリ水溶液とカチオン交換樹脂との接触条件の詳細については、従来、様々な提案が既にあり、本発明ではそれら公知のいかなる接触条件も採用することができる。
【００２８】
第一工程において用いられるナトリウム化合物としては、例えば、水酸化ナトリウム、炭酸ナトリウム等が挙げられる。これらのナトリウム化合物のうち、炭酸ナトリウムを用いると炭酸ガスが発生するため、そのようなガスの発生がない水酸化ナトリウムを用いることが、中和反応を円滑に進める観点から好ましい。
【００２９】
また、カリウム化合物としては、例えば、水酸化カリウム、炭酸カリウム等が挙げられる。これらのカリウム化合物のうち、炭酸カリウムを用いると炭酸ガスが発生するため、そのようなガスの発生がない水酸化カリウムを用いることが、中和反応を円滑に進める観点から好ましい。
【００３０】
第一工程においてナトリウム化合物及びカリウム化合物を用いる場合は、ナトリウム化合物とカリウム化合物との合計モル数に対し、カリウム化合物のモル数の割合が０％超５０％以下であることが好ましく、５％以上３０％以下であることがより好ましい。
【００３１】
ケイ酸源及び四塩化チタンの添加量は、混合ゲル中の四塩化チタン由来のＴｉとケイ酸源由来のＳｉとのモル比であるＴｉ／Ｓｉが特定比となる量にする。例えば、非特許文献３においては、チタン源として四塩化チタンを用いているが、ケイ酸源及び四塩化チタンは、Ｔｉ／Ｓｉ比が０．３２となる量で混合溶液に添加されている。これに対し、本製造方法では、Ｔｉ／Ｓｉ比が０．５以上３．０以下となるような量でケイ酸源及び四塩化チタンを添加する。本発明者らが検討した結果、混合ゲル中のＴｉ／Ｓｉ比を前記のモル比範囲に設定することで、結晶性シリコチタネートとして、結晶化度が高く、結晶子径及び半値幅が上記範囲のものが得られやすくなる。また、混合ゲル中のＴｉ／Ｓｉ比は、１．０以上３．０以下であることが好ましい。
【００３２】
なお、結晶性シリコチタネートのみを含む吸着材を得る場合は、Ｔｉ／Ｓｉのモル比は、１．２以上１．５以下であり、結晶性シリコチタネートと９チタン酸塩を含有する吸着材を得る場合はＴｉ／Ｓｉのモル比は１．８以上２．２以下であることが好ましい。
【００３３】
また、混合ゲルに占めるＳｉＯ2換算のケイ酸源濃度とＴｉＯ2換算の四塩化チタン濃度の総量が２．０質量％以上４０質量％以下であり、かつ混合ゲルに占めるＡ2Ｏ／ＳｉＯ2のモル比＝０．５以上３．０以下となるようにケイ酸源及び四塩化チタンを添加することが望ましい。ここで、ＡはＮａ及びＫを示す。前記範囲内にケイ酸源および四塩化チタンの添加量を調整することで、目的とする結晶性シリコチタネートの収率を満足すべき程度に高めることができる。
【００３４】
なお、結晶性シリコチタネートのみを含む吸着材を得る場合は、Ａ2Ｏ／ＳｉＯ2のモル比＝０．５以上２．５以下、結晶性シリコチタネートと９チタン酸塩を含有する吸着材を得る場合は、１．０以上１．８以下となるようにケイ酸源及び四塩化チタンを添加することが望ましい。
【００３５】
第一工程において用いられる四塩化チタンは、工業的に入手可能なものであれば、特に制限なく用いることができる。
【００３６】
第一工程において、ケイ酸源、ナトリウム化合物、カリウム化合物、及び四塩化チタンは、それぞれ水溶液の形態で反応系に添加することができる。場合によっては固体の形態で添加することができる。更に第一工程では、得られた混合ゲルに対して、必要であれば純水を用いて該混合ゲルの濃度を調整することができる。
【００３７】
第一工程において、ケイ酸源、ナトリウム化合物、カリウム化合物、及び四塩化チタンは、種々の添加順序で添加することができる。例えば（１）ケイ酸源、ナトリウム化合物及び／又はカリウム化合物、並びに水を混合したものに、四塩化チタンを添加することにより混合ゲルを得ることができる（この添加順序のことを、以下、単に「（１）の実施」ということもある。）。この（１）の実施は、四塩化チタンから塩素の発生をおさえる点で好ましい。
【００３８】
第一工程において別の添加順序として、（２）ケイ酸アルカリをカチオン交換することによって得られる活性ケイ酸（以下、単に「活性ケイ酸」ということもある。）水溶液と四塩化チタンと水とを混合したものに、ナトリウム化合物及び／又はカリウム化合物を添加する、という態様を採用することができる。この添加順序を採用しても、（１）の実施形態と同様に混合ゲルを得ることができる（この添加順序のことを、以下、単に「（２）の実施」ということがある。）。四塩化チタンはその水溶液の形態又は固体の形態で添加することができる。同様に、ナトリウム化合物及びカリウム化合物も、その水溶液の形態又は固体の形態で添加することができる。
【００３９】
（１）及び（２）の実施において、ナトリウム化合物及び／又はカリウム化合物は、混合ゲル中のナトリウム及びカリウムの合計濃度（Ａ2Ｏ濃度）がＮａ2Ｏ換算で０．５質量％以上１５．０質量％以下、特に０．７質量％以上１３質量％以下となるように添加されることが好ましい。混合ゲル中におけるナトリウム及びカリウムの合計のＮａ2Ｏ換算質量及び混合ゲル中におけるナトリウム及びカリウムの合計のＮａ2Ｏ換算の濃度（以下「ナトリウム及びカリウムの合計濃度」（第一工程でカリウム化合物を用いない場合、「ナトリウム濃度」と言う）は、以下の式で計算される。
混合ゲル中におけるナトリウム及びカリウムの合計のＮａ2Ｏ換算質量（ｇ）＝（前記のＡのモル数−四塩化チタン由来の塩化物イオンのモル数）×０．５×Ｎａ2Ｏ分子量
混合ゲル中におけるナトリウム及びカリウムの合計のＮａ2Ｏ換算の濃度（質量％）＝（混合ゲル中におけるナトリウム及びカリウムの合計のＮａ2Ｏ換算質量／（混合ゲル中の水分量＋混合ゲル中におけるナトリウム及びカリウムの合計のＮａ2Ｏ換算質量））×１００
【００４０】
ケイ酸源の選択と混合ゲル中のナトリウム及びカリウムの合計濃度の調整を組み合わせることにより、Ｔｉ：Ｓｉのモル比が４：３の結晶性シリコチタネート以外の結晶性シリコチタネートの生成を抑制することができる。ケイ酸源としてケイ酸ソーダ又はケイ酸カリを用いた場合、混合ゲル中のナトリウム及びカリウムの合計濃度をＮａ2Ｏ換算で２．０質量％以上とすることで、Ｔｉ：Ｓｉのモル比が５：１２の結晶性シリコチタネートの生成を効果的に抑制することが可能となり、一方、混合ゲル中のナトリウム及びカリウムの合計濃度をＮａ2Ｏ換算で６．０質量％以下とすることで、Ｔｉ：Ｓｉのモル比が１：１の結晶性シリコチタネートの生成を効果的に抑制することが可能となる。また、ケイ酸源としてケイ酸アルカリをカチオン交換することにより得られる活性ケイ酸を用いた場合、Ｎａ2Ｏ換算で１．０質量％以上とすることで、Ｔｉ：Ｓｉのモル比が５：１２の結晶性シリコチタネートの生成を効果的に抑制することが可能となり、一方、混合ゲル中のナトリウム及びカリウムの合計濃度をＮａ2Ｏ換算で６．０質量％以下とすることで、Ｔｉ：Ｓｉのモル比が１：１の結晶性シリコチタネートの生成を効果的に抑制することが可能となる。
【００４１】
なお、ケイ酸源としてケイ酸ナトリウムを用いた場合は、ケイ酸ナトリウム中のナトリウム成分は、同時に混合ゲル中のナトリウム源となる。したがって、ここで言う「混合ゲル中におけるナトリウムのＮａ2Ｏ換算質量（ｇ）」とは混合ゲル中のすべてのナトリウム成分の和として計数される。同様に、「混合ゲル中におけるカリウムのＮａ2Ｏ換算質量（ｇ）」も混合ゲル中のすべてのカリウム成分の和として計数される。
【００４２】
（１）及び（２）の実施において、四塩化チタンの添加は、均一なゲルを得るため一定の時間をかけて、四塩化チタン水溶液として段階的又は連続的に行うことが望ましい。このため、四塩化チタンの添加にはペリスタポンプ等を好適に用いることができる。
【００４３】
第一工程により得られた混合ゲルは、後述する第二工程である水熱反応を行う前に、０．１時間以上５時間以下の時間にわたり、１０℃以上１００℃以下で熟成を行うことが、均一な生成物を得る点で好ましい。熟成工程は、例えば静置状態で行ってもよく、あるいはラインミキサーなどを用いた撹拌状態で行ってもよい。
【００４４】
本発明においては第一工程において得られた前記混合ゲルを、第二工程である水熱反応に付して結晶性シリコチタネートを得る。水熱反応としては、結晶性シリコチタネートが合成できる条件であれば、いかなる条件であってもよく制限されない。通常、オートクレーブ中で好ましくは１２０℃以上２００℃以下、更に好ましくは１４０℃以上１８０℃以下の温度において、好ましくは６時間以上１１０時間以下、更に好ましくは１２時間以上１００時間以下の時間にわたって、加圧下に反応させる。反応時間は、合成装置のスケールに応じて選定できる。
【００４５】
前記第二工程で得られた結晶性シリコチタネートを含有する含水物は乾燥させ、得られた乾燥物を必要により解砕又は粉砕して粉末状（粒状を含む）とすることができる。また、結晶性シリコチタネートを含有する含水物を複数の開孔が形成された開孔部材から押出成形して棒状成形体を得、得られた該棒状成形体を乾燥させて柱状にしてもよいし、乾燥させた該棒状成形体を球状に成形したり、解砕又は粉砕して粒子状としてもよい。
【００４６】
開孔部材に形成された孔の形状としては、円形、三角形、多角形、環形等を挙げることができる。開孔の真円換算径は０．１ｍｍ以上１０ｍｍ以下が好ましく、０．３ｍｍ以上５ｍｍ以下がより好ましい。ここでいう真円換算径は、孔一つの面積を円面積とした場合の該面積から算出される円の直径である。押出成形後の乾燥温度は例えば５０℃以上２００℃以下とすることができる。また乾燥時間は１時間以上１２０時間以下とすることができる。
【００４７】
乾燥させた棒状成形体は、そのままでも吸着材として用いることができるし、軽くほぐして用いてもよい。また乾燥後の棒状成形体は粉砕して用いてもよい。これら各種の方法で得られた結晶性シリコチタネートを含有する粉末状のものは、更に分級してから吸着材として用いることが、セシウム及び／又はストロンチウムの吸着効率を高める等の観点から好ましい。分級は、例えばＪＩＳＺ８８０１−１に規定する公称目開きが１０００μｍ以下、特に７１０μｍ以下の第１の篩を用いることが好ましい。また前記の公称目開きが１００μｍ以上、特に３００μｍ以上の第２の篩を用いて行うことも好ましい。更に、これら第１及び第２の篩を用いて行うことが好ましい。
【００４８】
上記製造方法によれば、反応条件を適宜選択するだけで、結晶性シリコチタネートのみだけでなく、結晶性シリコチタネートと９チタン酸塩を含有する吸着材を一気に製造できると言う工業的な利点も有する。
なお、本発明に係る結晶性シリコチタネートと９チタン酸塩を含有する吸着材の場合は、上記した製法でＸ線回折的に単相の結晶性シリコチタネートを製造し、別途、市販若しくは公知の製造方法で製造した９チタン酸塩を、後で混合処理してもよいことは言うまでもない。
【００４９】
本発明に係る結晶性シリコチタネートを含有することを特徴とする吸着材は、必要に応じて常法に従い成形加工し、それによって得られた成形体をセシウム及び／又はストロンチウムの吸着材として用いてもよい。
【００５０】
前記の成形加工としては、例えば結晶性シリコチタネートを含有する粉末状の吸着材を顆粒状に成型するための造粒加工や結晶性シリコチタネートを含有する粉末状の吸着材をスラリー化して塩化カルシウム等の硬化剤を含む液中に滴下して結晶性シリコチタネートを含有する粉末状の吸着材をカプセル化する方法、樹脂芯材の表面に結晶性シリコチタネートを含有する粉末状の吸着材を添着被覆処理する方法、天然繊維または合成繊維で形成されたシート状基材の表面及び／又は内部に結晶性シリコチタネートを含有する粉末状の吸着材を付着させて固定化してシート状にする方法などを挙げることができる。造粒加工の方法としては、公知の方法が挙げられ、例えば攪拌混合造粒、転動造粒、押し出し造粒、破砕造粒、流動層造粒、噴霧乾燥造粒（スプレードライ）、圧縮造粒等を挙げることができる。造粒の過程において必要に応じバインダーや溶媒を添加、混合してもよい。バインダーとしては、公知のもの、例えばポリビニルアルコール、ポリエチレンオキサイド、ヒドロキシエチルセルロース、ヒドロキシプロピルセルロース、ヒドロキシプロピルメチルセルロース、ヒドロキシエチルメチルセルロース、カルボキシメチルセルロース、ヒドロキシプロピルメチルセルロース、メチルセルロース、エチルセルロース、デンプン、コーンスターチ、糖蜜、乳糖、ゼラチン、デキストリン、アラビアゴム、アルギン酸、ポリアクリル酸、グリセリン、ポリエチレングリコール、ポリビニルピロリドン等を挙げることができる。溶媒としては水性溶媒や有機溶媒等各種のものを用いることができる。
【００５１】
また、結晶性シリコチタネートを含有する含水状態のものを造粒加工した顆粒状のものは、放射性物質吸着材を充填してなる吸着容器及び吸着塔を有する水処理システムの吸着材として好適に使用することが出来る。
【００５２】
この場合、結晶性シリコチタネートを含有する含水状態のものを造粒加工して得られる顆粒状のものの形状や大きさは、吸着容器や充填塔に充填して、セシウム及び／又はストロンチウムを含む処理水を通水するのに適応するようにその形状及び大きさを適宜調整することが好ましい。
【００５３】
また、結晶性シリコチタネートを含有する含水状態のものを造粒加工した顆粒状のものは、更に磁性粒子を含有させることにより、セシウム及び／又はストロンチウムを含む水から磁気分離で回収可能な吸着材として使用することが出来る。磁性粒子としては、例えば鉄、ニッケル、コバルト等の金属またはこれらを主成分とする磁性合金の粉末、四三酸化鉄、三二酸化鉄、コバルト添加酸化鉄、バリウムフェライト、ストロンチウムフェライト等の金属酸化物系磁性体の粉末が挙げられる。
【００５４】
結晶性シリコチタネートを含有する含水状態のものを造粒加工した顆粒状のものに磁性粒子を含有させる方法としては、例えば、前述した造粒加工操作を磁性粒子を含有させた状態で行えばよい。
【実施例】
【００５５】
以下、本発明を実施例により詳細に説明するが、本発明はこれらの実施例に限定されるものではない。特に断らない限り「％」は「質量％」を表す。実施例及び比較例で使用した評価装置及び使用材料は以下のとおりである。【００５６】
＜評価装置＞
Ｘ線回折：Ｂｒｕｋｅｒ社  Ｄ８  ＡｄｖａｎｃｅＳを用いた。線源としてＣｕ−Ｋαを用いた。測定条件は、管電圧４０ｋＶ、管電流４０ｍＡ、走査速度０．１°／ｓｅｃとした。
ＩＣＰ−ＡＥＳ：Ｖａｒｉａｎ社７２０−ＥＳを用いた。Ｃｓの測定波長は６９７．３２７ｎｍ、Ｓｒの測定波長は２１６．５９６ｎｍとしてＣｓ及びＳｒの吸着試験を行った。標準試料はＮａＣｌを０．３％含有したＣｓ：１００ｐｐｍ、５０ｐｐｍ及び１０ｐｐｍの水溶液、並びにＮａＣｌを０．３％含有したＳｒ：１００ｐｐｍ、１０ｐｐｍ及び１ｐｐｍの水溶液を使用した。【００５７】
＜使用材料＞
・ケイ酸カリウム：日本化学工業株式会社製（ＳｉＯ2：２６．５％、Ｋ2Ｏ：１３．５％、Ｈ2Ｏ：６０．００％、ＳｉＯ2／Ｋ2Ｏ＝３．０９）。
・ケイ酸ナトリウム：日本化学工業株式会社製（ＳｉＯ2：２８．９６％、Ｎａ2Ｏ：９．３７％、Ｈ2Ｏ：６１．６７％、ＳｉＯ2／Ｎａ2Ｏ＝３．１）。
・シリカゾル：日本化学工業株式会社製（ＳｉＯ2：３０％、粒子径１５ｎｍ）
・苛性カリ：固体試薬  水酸化カリウム（ＫＯＨ：８５％）
・苛性ソーダ水溶液；工業用２５％水酸化ナトリウム（ＮａＯＨ：２５％、Ｈ2Ｏ：７５％）
・四塩化チタン水溶液：株式会社大阪チタニウムテクノロジーズ社製３６．４８％水溶液・二酸化チタン：石原産業ＳＴ−０１
・模擬海水：Ｃｓ及びＳｒをそれぞれ１００ｐｐｍ含有した０．３％ＮａＣｌ水溶液を模擬海水とした。模擬海水はＮａＣｌ（９９．５％）：３．０１５１ｇ、ＳｒＣｌ・６Ｈ2Ｏ（９９％）：０．３０７４ｇ、ＣｓＮＯ3（９９％）：０．１４８１ｇ、Ｈ2Ｏ：９９６．５２９４ｇを混合して得た。【００５８】
〔実施例１〜３〕
＜結晶性シリコチタネートの合成＞
（１）第一工程
ケイ酸ソーダ、２５％苛性ソーダ、８５％苛性カリ及び純水を用い表１に示す量で混合し撹拌して混合水溶液を得た。この混合水溶液に、表１に示す量の四塩化チタン水溶液をペリスタポンプで０．５時間にわたって連続的に添加して混合ゲルを製造した。当該混合ゲルは、四塩化チタン水溶液の添加後、１時間にわたり室温（２５℃）で静置熟成した。【００５９】
（２）第二工程
第一工程で得られた混合ゲルをオートクレーブに入れ、１時間かけて表１の温度まで昇温したのち、この温度を維持しながら撹拌下に反応を行った。反応後のスラリーをろ過、洗浄、乾燥して塊状の結晶性シリコチタネートを得た。【００６０】
得られた結晶性シリコチタネートのＸ線回折構造から判断される組成を以下の表２に示す。また、結晶性シリコチタネートをＩＣＰにより元素分析を行いＮａ量とＫ量をそれぞれＮａ2Ｏ換算のＫ2Ｏ換算で表し、その結果を表２に併記した。また、実施例１〜３で得られた結晶性シリコチタネートのＸ線回折チャートを図１に示す。
また、実施例１〜３で得られた結晶性シリコチタネート試料について半値幅、結晶子径を下記のようにして求め、その結果を表３に示す。
半値幅は、線源としてCu−Kα線を用いてX線回折測定を行い、２θ＝１０°〜１３°のメーンピーク（Ｂ１）の格子面（１００面）における値を求めた。
また、結晶子径は、前記の回折ピークの半値幅を求めた値に基づいて、シェラーの式から求めた。【００６１】
〔比較例１〕
表１に示す添加量でシリカゾルにＮａＯＨ水溶液を加えて撹拌した後、四塩化チタン水溶液を加えて、２５℃で４０分撹拌して混合ゲルを調製した。次いで得られた混合ゲルをオートクレーブに入れ、１時間かけて表１の温度まで昇温したのち、この温度を維持しながら撹拌下に１７０℃で４８時間反応を行った。反応後のスラリーをろ過、洗浄、乾燥して塊状の結晶性シリコチタネートを得た。得られた結晶性シリコチタネートのＸ線回折チャートを図２に示す。また、Ｘ線回折構造から判断される組成を以下の表２に示す。また、実施例１〜３と同様にして半値幅と結晶子径を測定し、その結果を表３に示す。
【表１】
2016056530.tif 000003
【００６２】
【表２】
2016056530.tif 000004
【００６３】
【表３】
2016056530.tif 000005
【００６４】
｛実施例４｝
（１）第一工程
３号ケイ酸ソーダ９０ｇ、苛性ソーダ水溶液６６７、４９ｇ及び純水８４．３８ｇを混合し撹拌して混合水溶液を得た。この混合水溶液に、四塩化チタン水溶液４４３．９０ｇをペリスタポンプで１時間２０分にわたって連続的に添加して混合ゲルを製造した。当該混合ゲルは、四塩化チタン水溶液の添加後、１時間にわたり室温で静置熟成した。このとき混合ゲル中のＴｉとＳｉとのモル比はＴｉ：Ｓｉ＝２：１であった。また、混合ゲル中のＳｉＯ2の濃度は２％、ＴｉＯ2の濃度は５．３％、Ｎａ2Ｏ換算したナトリウム濃度は３．２２％であった。
（２）第二工程
第一工程で得られた混合ゲルをオートクレーブに入れ、１時間かけて１７０℃に昇温したのち、この温度を維持しながら撹拌下に２４時間反応を行った。反応後のスラリーをろ過、洗浄、乾燥して吸着材を得た。得られた吸着材のＸ線回折構造から判断される組成を以下の表４に示す。また、得られた吸着材のＸ線回折チャートを図３に示す。
Ｘ線回折チャートにおいて、２θ＝１０〜１３°の範囲に、結晶性シリコチタネートのメーンピーク（Ｂ１)（Ｎａ4Ｔｉ4Ｓｉ3Ｏ16・６Ｈ2Ｏに由来する）が検出されるとともに、２θ＝８〜１０°に９チタン酸塩であるチタン酸ナトリウムのメーンピーク（Ａ１）（Ｎａ4Ｔｉ9Ｏ20・５〜７Ｈ2Ｏに由来）が検出された。
結晶性シリコチタネートのメーンピークの高さに対してチタン酸ナトリウムのメーンピークの高さの比を求めた。また、上述した方法で結晶性シリコチタネートとチタン酸ナトリウムとのモル比を求めた。また、実施例１〜３と同様に半値幅及び結晶子径を求めた。【００６５】
【表４】
2016056530.tif 000006
【００６６】
｛実施例５｝
（１）第一工程
３号ケイ酸ソーダ１２０ｇ、苛性ソーダ水溶液６７４ｇ及び苛性カリ１０３ｇ及び純水２４７．４ｇを混合し撹拌して混合水溶液を得た。この混合水溶液に、四塩化チタン水溶液６１０ｇをペリスタポンプで１時間にわたって連続的に添加して混合ゲルを製造した。当該混合ゲルは、四塩化チタン水溶液の添加後、１時間にわたり室温で静置熟成した。このとき混合ゲル中のＴｉとＳｉとのモル比はＴｉ：Ｓｉ＝２：１であった。また、混合ゲル中のＳｉＯ2の濃度は２．８％、ＴｉＯ2の濃度は７．４％、Ｎａ2Ｏ換算したナトリウム及びカリウムの合計濃度は３．５％であった。
（２）第二工程
第一工程で得られた混合ゲルをオートクレーブに入れ、３時間かけて１４０℃に昇温したのち、この温度を維持しながら撹拌下に７２時間反応を行った。反応後のスラリーをろ過、洗浄、乾燥して吸着材を得た。得られた吸着材のＸ線回折構造から判断される組成を以下の表５に示す。また、得られた吸着材のＸ線回折チャートを図４に示す。
Ｘ線回折チャートにおいて、２θ＝１０〜１３°の範囲に、結晶性シリコチタネートのメーンピーク（Ｂ１.)（Ｎａ4Ｔｉ4Ｓｉ3Ｏ16・６Ｈ2Ｏに由来する）が検出されるとともに、２θ＝８〜１０°に９チタン酸塩であるチタン酸ナトリウムのメーンピーク（Ａ１）（Ｎａ4Ｔｉ9Ｏ20・５〜７Ｈ2Ｏに由来）が検出された。
結晶性シリコチタネートのメーンピークの高さに対してチタン酸ナトリウムのメーンピークの高さの比を求めた。また、上述した方法で結晶性シリコチタネートとチタン酸ナトリウムとのモル比を求めた。また、実施例１〜３と同様に半値幅及び結晶子径を求めた。【００６７】
【表５】
2016056530.tif 000007
【００６８】
＜Ｃｓ及びＳｒの吸着試験＞
得られた塊状の吸着材を乳鉢粉砕および６００μｍと３００μｍのフルイによる分級により顆粒状（３００〜６００μｍ）とした。この顆粒状の吸着材を、１００ｍｌのポリ容器に０．５ｇ取り、模擬海水１００．００ｇを添加し、蓋をした後、内容物を振り混ぜた。内容物の振り混ぜは、ポリ容器の倒立を１０回行うことにより行った（以下同様）。その後、静置して１時間経過した後、再び内容物を振り混ぜ、約５０ｍｌを５Ｃのろ紙でろ過し、ろ過によって得られたろ液を採取した。また、残りの５０ｍｌはそのまま静置し、更に２３時間後（最初に振り混ぜてから２４時間後）に再び振り混ぜた。そして、５Ｃのろ紙でろ過し、ろ過によって得られたろ液を採取した。採取されたろ液を対象として、ＩＣＰ−ＡＥＳを用い、ろ液中のＣｓ及びＳｒの含有量を測定した。その結果を以下の表６に示す。【００６９】
【表６】
2016056530.tif 000008
【図１】
2016056530.tif 000009
【図２】
2016056530.tif 000010
【図３】
2016056530.tif 000011
【図４】
2016056530.tif 000012
【国際調査報告】
2016056530.tif 000013
2016056530.tif 000014